1. Rétenteur de liquides aqueux encapsulé, ledit rétenteur consistant en une particule de polymère superabsorbant, caractérisé en ce que ladite particule est enrobée d'une membrane protectrice, susceptible d'être dégradée, voire éliminée en vue de la libération dudit rétenteur, ladite membrane consistant essentiellement en un mélange d'au moins un polymère filmogène et d'au moins un matériau cristallin hydrophobe. 2. Rétenteur selon la revendication 1, caractérisé en ce que lesdits polymère(s) filmogène(s) et matériau(x) cristallin(s) sont des composés organosolubles. 3. Rétenteur selon L'une des revendications 1 ou 2, caractérisé en ce que Ledit polymère filmogène est choisi parmi - les polymères d'origine naturelle tels que les dérivés cellulosiques et notamment les éthylcelluloses, les acétophtalates ou les acétobutyrates de cellulose ; - les polymères d'origine synthétique tels que les (co)polymères de styrène ou à base de chlorure de vinylidène ; - ou leurs mélanges. 4. Rétenteur selon L'une quelconque des revendications 1 à 3, caractérisé en ce que ledit matériau cristallin est choisi parmi les acides gras -et notamment L'acide béhénique, l'acide stéarique-, les dérivés d'acide gras -et notamment le stéaramide, le bistéaramide ou l'érucamide-, les cires microcristallines et leurs mélanges. 5. Rétenteur selon l'une quelconque des revendications 1 à 4, caractérisé en ce que ladite membrane consiste essentiellement en un mélange d'un polymère filmogène choisi parmi les éthylcelluloses ou le polystyrène et d'un matériau cristallin hydrophobe, notamment L'acide béhénique ou le stéaramide. 6. Rétenteur selon L'une quelconque des revendications 1 à 5, caractérisé en ce que Ladite membrane comprend environ de 10 à 90 % en poids de polymère filmogène et 90 à 10 % en poids de matériau cristallin hydrophobe. 7. Rétenteur selon l'une quelconque des revendications 1 à 6, caractérisé en ce que ladite membrane consiste essentiellement en un mélange d'environ 30 % en poids d'éthylcellulose, d'acétophtalate de cellulose ou de polystyrène et d'environ 70 % en poids d'acide béhénique ou de stéaramide. 8. Rétenteur selon L'une quelconque des revendications 1 à 7, caractérisé en ce que ladite membrane -dite première membrane- est elle-même revêtue d'une seconde membrane consistant elle aussi essentiellement en un mélange d'au moins un polymère filmogène et d'au moins un matériau cristallin hydrophobe. 9. Rétenteur selon la revendication 8, caractérisé en ce que ladite première membrane consiste essentiellement en un mélange d'environ 30 % en poids d'éthylcellulose ou d'acétophtalate de cellulose et d'environ 70 % en poids d'acide béhénique ou de stéaramide et en ce que ladite seconde membrane consiste essentiellement en un mélange d'environ 30 X en poids de polystyrène et d'environ 70 % en poids d'acide béhénique ou de stéaramide. 10. Rétenteur selon L'une quelconque des revendications 1 à 9, caractérisé en ce que ledit polymère superabsorbant est insoluble dans l'eau 11. Rétenteur selon l'une quelconque des revendications 1 à 10, caractérisé en ce que ledit polymère superabsorbant est d'origine synthétique. 12. Rétenteur selon l'une quelconque des revendications 1 à 11, caractérisé en ce que ladite particule de polymère superabsorbant est de forme sphérique et présente un diamètre compris entre 100 et 800 pm, de préférence entre 100 et 400 pm. 13. Procédé de préparation d'un rétenteur selon l'une quelconque des revendications 1 à 12, caractérisé en ce que ledit rétenteur est encapsulé par pulvérisation des matériaux appelés à constituer la (ou les) membrane(s) successive(s) ; lesdits matériaux étant solubilisés dans un solvant convenable. 14. Procédé selon la revendication 13, caractérisé en ce que ledit rétenteur est encapsulé par pelliculage, en mettant en oeuvre un procédé à lit fluidisé. 15. Procédé selon L'une des revendications 13 ou 14, caractérisé en ce que ledit rétenteur encapsulé obtenu est soumis à un traitement thermique, à une température inférieure au point de fusion du matériau cristallin hydrophobe. 16. Procédé de libération d'un rétenteur encapsulé selon l'une quelconque des revendications 1 à 12, par dégradation voire élimination de la membrane d'encapsulation, caractérisée en ce que ladite dégradation ou élimination est réalisée par voie mécanique, thermique, chimique ou par un rayonnement actinique.